La présente invention concerne un procédé d'application sur un support d'une matière particulaire, insoluble dans les solvants Le procédé selon l'invention consiste à ap-5 pliquer sur un support une suspension d'une matière particulaire, insoluble dans les solvants, tel qu'un pigment, dans un carbure halogéné ou un hydrocarbure halogéné qui bout à une température comprise entre 5 e"t 125°C et à éliminer le solvant par chauffage dans la vapeur, de préférence de la vapeur sur-10 chauffée du solvant, procédé dans lequel on fait adhérer la matière particulaire au support au moyen d'une matière filmogè-ne, telle qu'un polymère organique synthétique, qui est appliquée dissoute dans la suspension ou après les opérations précédentes, dissoute dans un carbure halogéné ou un hydrocarbure 15 halogéné qui bout entre 5 et 125°C,après quoi on élimine le solvant par chauffage dans la vapeur du solvant. La mise en oeuvre du procédé selon la présente invention assure avantageusement des temps de séchage courts et une fixation supérieure de la matière particulaire sur le support, surtout quand ce 20 dernier est de nature flexible tel qu'un tissu tissé et contient une matière non absorbante telle que des fibres de verre. De bons résultats peuvent être obtenus quand le solvant est un hydrocarbure halogéné inférieur tel que les 25 dérivés chlorés, fluorés, et les dérivés mixtes chlorofluorés, bromofluorés ou chlorobromofluorés du méthane, de l'éthane, de l'éthylène, du propane, du propylène, du butane et du butylène. Particulièrement utiles sont le chlorure de méthylène, le 1,1,1-trichloréthane, le trichloréthylène et le perchloréthylène. 30 La matière filmogène peut être n'importe quelle matière soluble dans le solvant choisi. Des matières appropriées comprennent le polyéthylène, le polypropylène, le polyéthylène chloré, et des copolymères comprenant du chlorure de vinyl et du chlorure de vinylidène interpolymérisés, tels 35 La présente invention est illustrée aux exemples non limitatifs suivants. 71 00824 20761,1 Exemple 1 On traite un tissu de fibres de verre utilisé dans la fabrication de tissus d'ameublement (34- s/m ) avec un pigment vert de phtalocyanine dispersé dans du 1,1,1-trichloré-c thane, et on élimine le solvant en faisant passer le tissu, pig- y mente dans une zone contenant des vapeurs de 1,1,1-trichlorôtha-ne. On traite ensuite le tissu pigmenté avec une solution d'un copolymère renfermant £0 % en poids de chlorure de vinyle et 20 % en poids de chlorure de vinylidène et on le fait passer à nouveau ]_0 dans la zone de'vapeurs pour éliminer le solvant- On applique la composition du pigment en utilisant line racle de laboratoire • comme applicateur, on fait passer dans une zone de vapeurs de 1,1,1-trichloréthane à une vitesse telle que le tissu soit maintenu dans les vapeurs pendant 10 secondes, puis immédiatement 25 après dans un applicateur par pulvérisation dans lequel la solution du copolymère dans le 1,1,1-trichloréthane est appliquée, ensuite à travers un applicateur à racle pour éliminèr l'excès de solvant et de copolymère et, finalement dans la zone de vapeurs à la vitesse précédente. Le tissu sort sec et le pigment 20 tient bien, c'est-à-dire que le frottement du tissu sur un papier blanc n'élimine pas le pigment. Exemple 2 Dans une autre expérience, on fait passer un tissu de fibres de verre à travers un bain contenant 0,3 % en 25 poids d'un colorant jaune, 0,4 % en poids de phtalate dedioctyle, 3,0 % en poids d'ion polyéthylène chloré, et 2 % en poids de petites perles creuses (8-10 ,u de diamètre) en suspension de copolymère chlorure de vinylidène-acrylonitrile contenant une occlusion liquide d!isobutylène comme agent de gonflement, le tout 30 étant dissous ou en suspension dans le 1,1,1-trichloréthane. Â-près le passage à travers le bain, on élimine l'excès de matière en la raclant avec deux baguettes entourées d'un fil métallique disposées sur les faces opposées du tissu. On fait passer ensuite le tissu à travers une zone de vapeurs surchauffées (110°C) 35 de 1,1,1-trichloréthane. On sort le tissu de la zone de vapeurs à l'état sec* Les perles sont dilatées à un diamètre final de approximativement 20 à 30_/r % et adhèrent fermement au support. Ainsi, le procédé est approprié pour produire des articles plus gonflants et pour obtenir des effets décoratifs» ÇAD ORIGINAL i COPY 71 00824 2076131 E E Y E M P I C A I X 0 N S 1. Procodé d'application d'une matièreparticulaire insoluble dans les solvants sur un support, caractérisé par le fait qu'il consiste à appliquer sur le support une suspension 5 de la matière particulaire dans un solvant halogénocarboné oa halogénohydrocarboné qui bout à une température comprise entre 5 et 125°C et à éliminer ce solvant par chauffage dans la vapeur du solvant, procédé dans lequel on fait adhérer la matière particulaire au support au moyen d'une matière filmogène qui est 10 appliquée dissoute dans la suspension, ou dissoute, après les opérations précédentes, dans un solvant halogénocarboné ou halogénohydrocarboné qui "bout à une température comprise entre 5 et 125°C, après quoi on élimine le solvant par chauffage dans la vapeur du solvant. 13 2. Procédé selon la revendication 1, caractérisé par le fait que la vapeur du solvant est surchauffée. 3. Procédé selon l'une quelconque des revendications 1 ou 2, caractérisé par le fait que le solvant employé est le chlorure de méthylène, le trichloréthylène, le perchloréthylène 20 ou -le 1,1,1-trichloréthane. 4. Procédé selon l'une quelconque des revendications 1 à 3j caractérisé par le fait que la matière filmogène employée est un polymère organique synthétique. 5. Procédé selon la revendication 4-, caractérisé 23 par le fait que le polymère est le polyéthylène chloré ou un copolymère comprenant du chlorure de vinyle et du chlorure de viny-lidène interpolymérisés 6. Procédé selon la revendication 4-, caractérisé par le fait que le polymère est un copolymère renfermant de 25 à 80% 30 en poids de chlorure de vinyl et de 75 à 20 % en poids de chlorure de vinylidène. 7. Procédé selon l'une quelconque des revendications 1 à 6, caractérisé par le fait que le support est un tissu tissé. 8. Procédé selon la revendication 7» caractérisé 35 le fait que le tissu contient des fibres de verre. 9. Procédé selon l'une quelconque des revendications 1 à 8, caractérisé par le fait que la matièrè particulaire est un pigment. COPY